(57)【要約】【課題】ビーズ法発泡性合成樹脂成形用金型に対し、レーザ加工機による除去加工でスリット状の蒸気孔を形成することを実用化し、スリット状の蒸気孔を形成する加工時間を短縮する。【解決手段】立体形状のビーズ法発泡性合成樹脂成形用金型の所要箇所に、前記金型自体に直接形成したスリットＡを設ける。スリットＡは、レーザ加工機による除去加工で形成する。前記金型にスリットＡを設ける箇所における、成形空間と反対側の面Ｄに、スリットＡまわりの肉厚をその他の部分よりも薄肉にする肉盗み部Ｂを設ける。スリットＡまわりの肉厚をその他の部分よりも薄肉にする肉盗み部Ｂを設けることにより、レーザ加工機による除去加工でスリットＡを設ける箇所の肉厚を比較的薄くしているので、母材に熱が逃げにくくなり、レーザ光の入射面の温度が低くならず、レーザ光の焦点位置より深い箇所が溶融しにくくならない。【選択図】図４
2020019266.tif 000002
【特許請求の範囲】
【請求項１】
キャビティ型及びコア型からなる一対の金型により形成される成形空間に熱可塑性樹脂の発泡性ビーズを充填し、前記発泡性ビーズを蒸気で加熱して融着させ、冷却及び乾燥して所要形状の発泡性合成樹脂の成形品を得るビーズ法発泡性合成樹脂成形に用いる前記金型であって、
立体形状の前記金型の所要箇所に、前記金型の内外に連通して前記蒸気を通すための、前記金型自体に直接形成したスリット状の蒸気孔を有し、
前記スリット状の蒸気孔は、レーザ加工機による除去加工で形成されたものであり、
前記金型に前記スリット状の蒸気孔を設ける箇所における、前記成形空間と反対側の面に、前記スリット状の蒸気孔まわりの肉厚をその他の部分よりも薄肉にする肉盗み部を設けてなることを特徴とするビーズ法発泡性合成樹脂成形用金型。
【請求項２】
前記肉盗み部は、
前記キャビティ型及び前記コア型を削り出す際に形成、
前記キャビティ型及び前記コア型を鋳造する鋳型で形成、又は
前記キャビティ型及び前記コア型を鋳造した後に機械加工で形成
してなる、
請求項１に記載のビーズ法発泡性合成樹脂成形用金型。
【請求項３】
前記肉盗み部を設けた箇所の肉厚は、３〜６ｍｍであり、
前記肉盗み部を設けない箇所の肉厚は、５〜１０ｍｍである、
請求項１又は２に記載のビーズ法発泡性合成樹脂成形用金型。
【請求項４】
キャビティ型及びコア型からなる一対の金型により形成される成形空間に熱可塑性樹脂の発泡性ビーズを充填し、前記発泡性ビーズを蒸気で加熱して融着させ、冷却及び乾燥して所要形状の発泡性合成樹脂の成形品を得るビーズ法発泡性合成樹脂成形に用いる前記金型の製造方法であって、
前記一対の金型を、削り出し及び／又は鋳造により形成する金型形成工程と、
前記一対の金型に対して、スリット状の蒸気孔をレーザ加工機による除去加工で形成する蒸気孔形成工程と、
を含み、
前記蒸気孔形成工程では、
前記レーザ加工機がピアシング孔を除去加工で開けた後に、前記レーザ加工機が前記スリット状の蒸気孔を除去加工する際のアシストガスを空気とし、
前記レーザ加工機の加工ヘッドにおける、レーザと同軸に取り付けたノズルから噴出する前記空気の圧力を、０．５〜２．０ＭＰａ、より好ましくは、０．８〜１．２ＭＰａとしてなることを特徴とするビーズ法発泡性合成樹脂成形用金型の製造方法。
【請求項５】
前記ピアシング孔を除去加工する際のアシストガスを空気としてなる、
請求項４に記載のビーズ法発泡性合成樹脂成形用金型の製造方法。
【請求項６】
前記金型における前記スリット状の蒸気孔を形成する箇所の肉厚は、３〜６ｍｍである、
請求項４又は５に記載のビーズ法発泡性合成樹脂成形用金型の製造方法。
【請求項７】
前記レーザ加工機は、ファイバーレーザ加工機である、
請求項４〜６の何れか１項に記載のビーズ法発泡性合成樹脂成形用金型の製造方法。
【請求項８】
請求項１〜３の何れか１項に記載のビーズ法発泡性合成樹脂成形用金型、又は、請求項４〜７の何れか１項に記載のビーズ法発泡性合成樹脂成形用金型の製造方法で製造されたビーズ法発泡性合成樹脂成形用金型を用い、
前記金型により形成される成形空間に熱可塑性樹脂の発泡性ビーズを充填し、前記発泡性ビーズを蒸気で加熱して融着させ、冷却及び乾燥することにより所要形状の発泡性合成樹脂の成形品を製造するビーズ法発泡性合成樹脂成形品の製造方法。
【発明の詳細な説明】
【技術分野】
【０００１】
本発明は、断熱容器、包装材等に使用されるビーズ法発泡性合成樹脂を成形するための金型及びその製造方法、並びに前記金型を用いて発泡性合成樹脂の成形品を製造するビーズ法発泡性合成樹脂成形品の製造方法に関する。
【背景技術】
【０００２】
ビーズ法発泡性合成樹脂成形は、キャビティ型（凹型）及びコア型（凸型）からなる一対の金型により形成される成形空間（キャビティ）に熱可塑性樹脂の発泡性ビーズを充填し、前記発泡性ビーズを蒸気で加熱して融着させ、冷却及び乾燥して所要形状の成形品を得るものである。
前記一対の金型であるビーズ法発泡性合成樹脂成形用金型は、外部から成形空間内への蒸気の供給、及び成形空間内からの外部への蒸気の排出をするために、金型の内外に連通する蒸気孔が必要となる。
【０００３】
ビーズ法発泡性合成樹脂成形用金型として、一般的に使用されているコアベントのみにより蒸気孔を設けるのではなく、キャビティ型及びコア型の全面又は一部にスリット状の蒸気孔を直接設け、必要に応じてコアベントを併用するものがある（例えば、特許文献１参照）。
また、ビーズ法発泡性合成樹脂成形用金型として、コアベントを減らすか又は無くして、キャビティ型及びコア型にスリット状の蒸気孔を直接設けたものがある（例えば、特許文献２参照）。
【０００４】
ここで、特許文献１における金型のスリット状の蒸気孔は、立型マシニングセンターによる溝切り加工で形成される（特許文献１の［００３８］の「溝切り機（商品名：ＶＭ７  III型、大阪機工社製）」参照）。
また、特許文献２における金型のスリット状の蒸気孔は、横型マシニングセンターの主軸に取り付けたメタルソーにより形成される（特許文献２の［請求項１］及び［００１８］参照）。
さらに、特許文献２には、前記スリット状の蒸気孔の形成を、「レーザ加工機又はワイヤ放電加工機による除去加工により行うこともできる」という記載がある（特許文献２の［００１９］参照）。
【先行技術文献】
【特許文献】
【０００５】
【特許文献１】特許第６１６１１６２号公報
【特許文献２】特許第６２４５２１５号公報
【発明の概要】
【発明が解決しようとする課題】
【０００６】
金型のスリット状の蒸気孔は、特許文献１のような立型マシニングセンターによる溝切り加工により形成するよりも、特許文献２のように横型マシニングセンターの水平の主軸に取り付けたメタルソーにより形成する方が、メタルソーの外周面の切れ刃による切削加工により効率的に加工できる。
その上、例えば横型マシニングセンターの４軸を活用して、金型の４面に関して手作業による面替えをすることなく一気に加工することにより、さらに効率的な加工が可能になる。
したがって、特許文献２のように横型マシニングセンターの水平の主軸に取り付けたメタルソーにより前記スリット状の蒸気孔を形成することにより、加工時間を短縮できる。
【０００７】
しかしながら、成形品の表面性状の美麗性を高めるために、前記スリット状の蒸気孔の幅、すなわちメタルソーの刃幅（特許文献２では、０．１ｍｍ〜０．７ｍｍの範囲）を小さくすると、前記スリット状の蒸気孔により所要開口率を確保する必要があることから、より多数の前記スリット状の蒸気孔を形成する必要があるので加工時間が増大してしまう。
よって、特許文献２のような横型マシニングセンターの水平の主軸に取り付けたメタルソーにより金型のスリット状の蒸気孔を効率的に加工する方法においても、加工時間をより短縮するという観点から見ると改良の余地がある。
その上、前記スリット状の蒸気孔の幅を比較的大きくした場合であっても、前記スリット状の蒸気孔の幅が小さい場合よりも前記スリット状の蒸気孔の個数は減るが、依然として前記スリット状の蒸気孔は多数であるので、加工時間をより短縮することが望ましいと言える。
【０００８】
金型にスリット状の蒸気孔を形成する加工時間を短縮するための加工方法として、特許文献２に記載があるレーザ加工機による除去加工が考えられる。
レーザ加工機による除去加工により金型にスリット状の蒸気孔を形成する場合、レーザ加工機のレーザ発振器で出力したレーザ光を集光し、加工ヘッドから所定箇所にレーザ光を照射して対象物を溶融させ、同時に加工ヘッドのレーザと同軸に取り付けたノズルからアシストガスを噴き付け、加工ヘッドを移動させながら対象物の切断を行うレーザ切断の技術を応用することになる。
【０００９】
レーザ加工機による除去加工でスリット状の蒸気孔を形成する場合、多数のベントホールにコアベントをハンマ等で打ち込む作業が不要になるとともに、メタルソーによる切削加工等の接触加工を行わないので、前記作業や接触加工に耐える強度を備える必要がないことから金型の肉厚を薄くできる。
しかしながら、ビーズ法発泡性合成樹脂成形では、金型により形成される成形空間に加圧した蒸気を吹き込んでビーズ同士を加熱溶融させる必要があるので、その際の圧力に抗する強度及び剛性が金型に求められる。したがって、金型の肉厚には当然制約があり、金型の大きさ等に応じて５〜１０ｍｍ程度の肉厚は必要となる。
また、金型はアルミニウム合金製であるため、レーザ光の反射率が高く、熱伝導率が大きい。
【００１０】
このような特性を有する金型に対して、レーザ加工機による除去加工で所要形状のスリット状の蒸気孔を形成することは難しいことが想定される。そこで、本願の発明者らは、レーザ加工機による除去加工で金型にスリット状の蒸気孔（以下、単に「スリット」という場合がある）を形成する基礎的な実験を行った。
アルミニウム合金鋳物（ＡＣ４Ａ）で製作した６．４ｍｍの厚さのキャビティ型及びコア型に対し、０．３ｍｍ程度の幅のスリットの加工を目論み、４ｋＷのファイバーレーザ加工機を用い、ピアシング孔を加工する際のアシストガスを酸素、スリットを加工する際のアシストガスを窒素とし、スリットを加工する際のアシストガスである窒素の圧力を、１．５ＭＰａとし、１５００ｍｍ／ｍｉｎの速度で加工を行った。
【００１１】
その結果、レーザ光の入射面側のスリットは、図１０（ａ）の拡大写真に示すように綺麗であったが、レーザ光の入射面の反対面側のスリットは、研削加工によるドロス除去後である図１０（ｂ）の拡大写真に示すように綺麗ではなく、凸凹が多くあり、ドラグラインで大きく波打っていた。
このようにスリットが大きく波打っている場合、その凸凹部へ成形の際に樹脂が入り込んで離型時に樹脂が千切れやすくなり、スリットが詰りやすくなる。その上、スリットに詰った樹脂を除去するための掃除用の板材がスリットに入りにくいので掃除がしにくくなる。
【００１２】
また、ドロス除去前の状態である図１１のスリット内面の拡大写真に示すように、レーザ光の入射面の反対面側に近い範囲の条痕が粗く、レーザ光の入射面の反対面にドロスが大量に付着して突出していた。
このようにドロスが突出している面が成形空間側である場合、ドロスを除去するために、研削加工等の機械加工を行う必要がある。
【００１３】
以上のとおり、ビーズ法発泡性合成樹脂成形用金型に対し、レーザ加工機による除去加工でスリット状の蒸気孔を形成することを実用化するのは容易ではなく、前記基礎的な実験の結果における不具合を解消する必要がある。
【００１４】
そこで本発明が前述の状況に鑑み、解決しようとするところは、ビーズ法発泡性合成樹脂成形用金型に対し、レーザ加工機による除去加工でスリット状の蒸気孔を形成することを実用化し、スリット状の蒸気孔を形成する加工時間を短縮できるビーズ法発泡性合成樹脂成形用金型及びその製造方法、並びにビーズ法発泡性合成樹脂成形品の製造方法を提供する点にある。
【課題を解決するための手段】
【００１５】
本願の発明者らは、ビーズ法発泡性合成樹脂成形用金型に対し、レーザ加工機による除去加工でスリット状の蒸気孔を形成する技術について鋭意検討を行った。
本願の発明者らは、
（ａ）レーザ加工機による除去加工でスリット状の蒸気孔を形成するビーズ法発泡性合成樹脂成形用金型は、所要の強度及び剛性を確保するため、その大きさ等に応じて５〜１０ｍｍ程度の比較的厚い肉厚が必要になる、
（ｂ）ビーズ法発泡性合成樹脂成形用金型は、アルムニウム合金製であるのでレーザ光の反射率が高く熱伝導率が大きい、
（ｃ）スリット状の蒸気孔の幅は、成形品の表面性状の美麗性を高めるために小さくするのが好ましい、
という前記金型の特性に着目した。
【００１６】
そして、本願の発明者らは、金型の肉厚が厚くなるほど、母材に熱が逃げやすくなり、レーザ光の入射面の温度が低くなるので、焦点位置より深くなるほど溶融しにくくなり、それにより前記基礎的な実験の結果における不具合が生じていると考えた。
このような知見に基づき、本願の発明者らは、ビーズ法発泡性合成樹脂成形用金型に対し、レーザ加工機による除去加工でスリット状の蒸気孔を形成することを実用化するための金型の形状やレーザ加工機による加工方法について具体的に検討を行い、本発明を完成するに至った。
【００１７】
すなわち、本発明の要旨は以下の通りである。
〔１〕キャビティ型及びコア型からなる一対の金型により形成される成形空間に熱可塑性樹脂の発泡性ビーズを充填し、前記発泡性ビーズを蒸気で加熱して融着させ、冷却及び乾燥して所要形状の発泡性合成樹脂の成形品を得るビーズ法発泡性合成樹脂成形に用いる前記金型であって、
立体形状の前記金型の所要箇所に、前記金型の内外に連通して前記蒸気を通すための、前記金型自体に直接形成したスリット状の蒸気孔を有し、
前記スリット状の蒸気孔は、レーザ加工機による除去加工で形成されたものであり、
前記金型に前記スリット状の蒸気孔を設ける箇所における、前記成形空間と反対側の面に、前記スリット状の蒸気孔まわりの肉厚をその他の部分よりも薄肉にする肉盗み部を設けてなることを特徴とするビーズ法発泡性合成樹脂成形用金型。
【００１８】
〔２〕前記肉盗み部は、
前記キャビティ型及び前記コア型を削り出す際に形成、
前記キャビティ型及び前記コア型を鋳造する鋳型で形成、又は
前記キャビティ型及び前記コア型を鋳造した後に機械加工で形成
してなる、
前記〔１〕記載のビーズ法発泡性合成樹脂成形用金型。
【００１９】
〔３〕前記肉盗み部を設けた箇所の肉厚は、３〜６ｍｍであり、
前記肉盗み部を設けない箇所の肉厚は、５〜１０ｍｍである、
前記〔１〕又は〔２〕に記載のビーズ法発泡性合成樹脂成形用金型。
【００２０】
〔４〕キャビティ型及びコア型からなる一対の金型により形成される成形空間に熱可塑性樹脂の発泡性ビーズを充填し、前記発泡性ビーズを蒸気で加熱して融着させ、冷却及び乾燥して所要形状の発泡性合成樹脂の成形品を得るビーズ法発泡性合成樹脂成形に用いる前記金型の製造方法であって、
前記一対の金型を、削り出し及び／又は鋳造により形成する金型形成工程と、
前記一対の金型に対して、スリット状の蒸気孔をレーザ加工機による除去加工で形成する蒸気孔形成工程と、
を含み、
前記蒸気孔形成工程では、
前記レーザ加工機がピアシング孔を除去加工で開けた後に、前記レーザ加工機が前記スリット状の蒸気孔を除去加工する際のアシストガスを空気とし、
前記レーザ加工機の加工ヘッドにおける、レーザと同軸に取り付けたノズルから噴出する前記空気の圧力を、０．５〜２．０ＭＰａ、より好ましくは、０．８〜１．２ＭＰａとしてなることを特徴とするビーズ法発泡性合成樹脂成形用金型の製造方法。
【００２１】
〔５〕前記ピアシング孔を除去加工する際のアシストガスを空気としてなる、
前記〔４〕に記載のビーズ法発泡性合成樹脂成形用金型の製造方法。
【００２２】
〔６〕前記金型における前記スリット状の蒸気孔を形成する箇所の肉厚は、３〜６ｍｍである、
前記〔４〕又は〔５〕に記載のビーズ法発泡性合成樹脂成形用金型の製造方法。
【００２３】
〔７〕前記レーザ加工機は、ファイバーレーザ加工機である、
前記〔４〕〜〔６〕の何れか１項に記載のビーズ法発泡性合成樹脂成形用金型の製造方法。
【００２４】
〔８〕前記〔１〕〜〔３〕の何れかに記載のビーズ法発泡性合成樹脂成形用金型、又は、前記〔４〕〜〔７〕の何れか１項に記載のビーズ法発泡性合成樹脂成形用金型の製造方法で製造されたビーズ法発泡性合成樹脂成形用金型を用い、
前記金型により形成される成形空間に熱可塑性樹脂の発泡性ビーズを充填し、前記発泡性ビーズを蒸気で加熱して融着させ、冷却及び乾燥することにより所要形状の発泡性合成樹脂の成形品を製造するビーズ法発泡性合成樹脂成形品の製造方法。
【発明の効果】
【００２５】
本発明に係るビーズ法発泡性合成樹脂成形用金型、及びビーズ法発泡性合成樹脂成形品の製造方法によれば、主に以下のような顕著な作用効果を奏する。
（１）スリット状の蒸気孔（スリット）まわりの肉厚をその他の部分よりも薄肉にする肉盗み部を設けることにより、レーザ加工機による除去加工でスリットを設ける箇所の肉厚を比較的薄くしていることから、母材に熱が逃げにくくなり、レーザ光の入射面の温度が低くなる傾向を防止できると共に、レーザ光の焦点位置より深い箇所が溶融しにくくならない。
（２）したがって、肉厚が比較的厚い金型にレーザ加工機による除去加工でスリットを形成する場合のようにレーザ光の入射面の反対面側のスリットの形状が大きく波打つことがなくなる。よって、成形の際にスリットの凸凹部へ樹脂が入り込んで離型時に樹脂が千切れやすくなってしまうという欠点が生じ難く、その結果スリットが詰りにくく、掃除用の板材をスリットの中に侵入させることによりスリットの掃除を容易に行うことが可能となる。
（３）また、肉厚が比較的厚い金型にレーザ加工機による除去加工でスリットを形成する場合のようにレーザ光の入射面の反対面側に近い範囲の条痕が粗くならず、レーザ光の入射面の反対面に付着するドロスを低減できる。よって、金型の成形空間側に付着したドロスを除去する機械加工の作業時間を大幅に短縮できる。
（４）肉盗み部を設けることによりスリットを設ける箇所の肉厚が薄くなることから、レーザ加工機による除去加工で金型にスリットを形成する際の加工速度を速くできるので、加工時間を短縮できる。
（５）スリットの近傍にのみ肉盗み部があるので金型の強度低下が少なく、肉盗み部を設けることにより金型の軽量化もできるので金型の取り扱いが容易になる。
（６）肉盗み部を設けることにより金型の熱容量が小さくなることから、ビーズ法発泡性合成樹脂成形における加熱冷却時間を短縮でき、それにより成形時間を短縮できるので生産性を向上できるとともに、省エネルギー化を図ることができる。
【００２６】
本発明に係るビーズ法発泡性合成樹脂成形用金型の製造方法によれば、主に以下のような顕著な作用効果を奏する。
（１）スリット状の蒸気孔を除去加工する際のアシストガスが空気であるので、前記アシストガスを窒素とした場合と比べて、体積比で空気に約２０％含まれる酸素による酸化反応熱が、アシストガスを１００％酸素にした場合のように急激に作用しない範囲で、アルミニウム合金を溶融させるために効果的に作用する。
（２）したがって、スリット内面の条痕が細かくなり、ドラグラインの波打ちも小さく、レーザ光の入射面の反対面に付着するドロスの量も大幅に少なくなる。
（３）ピアシング孔を除去加工する際のアシストガスを空気にすることにより、アシストガスを１００％酸素にした場合のように酸化反応熱が急激に作用しないため、ピアシング孔の径が適正な範囲に収まる。
（４）アシストガスを空気にすることにより、コンプレッサーを供給源にできるため、他のガスと比べてランニングコストを大幅に低減できるとともに、圧力を適正化することにより、一層ランニングコストを低減できる。
（５）スリット状の蒸気孔を除去加工する際のアシストガスを空気とし、アシストガスである空気の圧力を０．８〜１．２ＭＰａとすることにより、レーザ光の入射面の反対面側のスリットの凸凹をより少なくできる。
【図面の簡単な説明】
【００２７】
【図１】本発明の実施の形態に係るビーズ法発泡性合成樹脂成形用金型のキャビティ型の斜視図である。
【図２】同じく分解斜視図である。
【図３】キャビティ型の要部拡大側面図である。
【図４】キャビティ型の本体の要部拡大部分断面斜視図である。
【図５】キャビティ型の底板の要部拡大部分断面斜視図である。
【図６】同じく縦断面側面図である。
【図７】スリットを加工する際のアシストガスが空気（１．５ＭＰａ）である場合の例を示す、スリット内面の拡大写真である。
【図８】肉盗み部の深さを変えることによりスリット状の蒸気孔まわりの肉厚を変えた例を示すスリット内面の拡大写真であり、（ａ）は前記肉厚が７．２ｍｍ、（ｂ）は前記肉厚が６．１ｍｍ、（ｃ）は前記肉厚が３．９ｍｍである場合を示している。
【図９】レーザ光の入射面の反対面側のスリットの拡大写真であり、（ａ）はスリットを加工する際のアシストガスが窒素（１．５ＭＰａ）である場合、（ｂ）は前記アシストガスが空気（１．０ＭＰａ）である場合、（ｃ）は前記アシストガスが空気（１．５ＭＰａ）である場合、（ｄ）は前記アシストガスが空気（２．０ＭＰａ）である場合を示している。
【図１０】スリットを加工する際のアシストガスが窒素（１．５ＭＰａ）である場合の例を示す、（ａ）はレーザ光の入射面側のスリットの拡大写真であり、（ｂ）はレーザ光の入射面の反対面側のスリットの拡大写真である。
【図１１】図１０の例におけるスリット内面の拡大写真である。
【発明を実施するための形態】
【００２８】
以下、本発明に係る実施の形態を図面に基づいて説明する。
ビーズ法発泡性合成樹脂成形用金型は、キャビティ型（凹型）及びコア型（凸型）からなる一対の金型であるが、以下に示す図１ないし図６の例ではキャビティ型を代表させて説明する。
【００２９】
＜ビーズ法発泡性合成樹脂成形用金型＞
本発明の実施の形態に係るビーズ法発泡性合成樹脂成形用金型１は、アルミニウム合金製であり、図１の斜視図に示すキャビティ型（凹型）２、及び図示しないコア型（凸型）からなり、削り出し及び／又は鋳造により立体形状に形成されたものであり、図示しない一般的な成形装置に取り付けて使用される。
本発明において、立体形状の金型を形成する「削り出し及び／又は鋳造」は、削り出し単体の金型、部分的な削り出し部分を組み立ててなる金型、鋳造単体の金型、部分的な鋳造部分を組み立ててなる金型、削り出し部分と鋳造部分を組み立ててなる金型等を含む広い概念を意味する。
【００３０】
図２の分解斜視図に示すように、キャビティ型２は、本体３及び底板４からなり、底板４の通孔４Ａ，４Ａ，…にボルト５，５，…を通して本体３の螺孔３Ａ，３Ａ，…に螺合することにより、本体３に底板４を組み付ける。図１及び図２に示す例では、寸法精度を出すために、別体として形成した本体３及び底板４をボルトにより締結してキャビティ型２としているが、キャビティ型２を最初から一体のものとして形成してもよい。
【００３１】
＜ビーズ法発泡性合成樹脂成形＞
ビーズ法発泡性合成樹脂成形は、ビーズ法発泡性合成樹脂成形用金型１を取り付けた成形装置を用いて、金型１により形成される成形空間に、原料充填口６，６から熱可塑性樹脂の発泡性ビーズを充填し、前記発泡性ビーズを蒸気で加熱して融着させ、冷却及び乾燥した後に離型ピン用開口７，７，…から離型ピンを挿入して押し出すことにより、所要形状の発泡性合成樹脂の成形品を得るものである。
金型に充填する発泡性ビーズとは、発泡性ビーズを予備発泡して得られる予備発泡ビーズをも包含する概念である。
【００３２】
ビーズ法発泡性合成樹脂成形に用いる発泡性合成樹脂としては、例えば発泡性ポリオレフィン系樹脂又は発泡性ポリスチレン系樹脂を用いる。
前記発泡性合成樹脂が発泡性ポリオレフィン系樹脂であると、ビーズ法発泡性合成樹脂成形用金型１を用いて、強度や耐熱性に優れるとともに耐油性及び耐薬品性も有している成形品を成形できる。
また、前記発泡性合成樹脂が発泡性ポリスチレン系樹脂であると、ビーズ法発泡性合成樹脂成形用金型１を用いて、断熱性や衝撃吸収性に優れるともに軽量で低コストな成形品を成形できる。
【００３３】
＜スリット状の蒸気孔（スリット）、及び肉盗み部＞
図１及び図２に示すように、キャビティ型２には、それらの所要箇所に、内外に連通して蒸気を通すための蒸気孔Ａ，Ａ，…が、レーザ加工機による除去加工でスリット状に直接形成される。なお、図示しないコア型にも、同様のスリット状の蒸気孔Ａ，Ａ，…を、レーザ加工機による除去加工で直接形成する。
また、ビーズ法発泡性合成樹脂成形用金型１にスリットＡ，Ａ，…を設ける箇所における、成形空間（成形空間側の面Ｃ）と反対側の面Ｄには、スリットＡ，Ａ，…まわりの肉厚をその他の部分よりも薄肉にする肉盗み部Ｂ，Ｂ，…を設ける。
肉盗み部Ｂ，Ｂ，…は、
（ａ）ビーズ法発泡性合成樹脂成形用金型１をマシニングセンタ等で削り出す際に形成、
（ｂ）ビーズ法発泡性合成樹脂成形用金型１を鋳造する鋳型で形成、及び
（ｃ）ビーズ法発泡性合成樹脂成形用金型１を鋳造した後にマシニングセンタ等による機械加工で形成、
の何れかで形成する。
【００３４】
＜ビーズ法発泡性合成樹脂成形用金型の製造方法＞
ビーズ法発泡性合成樹脂成形用金型１の製造方法は、一対の金型（キャビティ型及びコア型）を、削り出し及び／又は鋳造により形成する金型形成工程と、前記一対の金型に対して、スリット状の蒸気孔Ａ，Ａ，…をレーザ加工機による除去加工で形成する蒸気孔形成工程とを含む。
前記蒸気孔形成工程では、先ずピアシング孔を開け、加工ヘッドを移動させながらスリット状の蒸気孔Ａ，Ａ，…を形成する。
【００３５】
レーザ加工機による除去加工は、レーザ発振器で出力したレーザ光を集光し、加工ヘッドから金型１の所定箇所にレーザ光を照射して所定箇所を溶融させ、同時に加工ヘッドのレーザと同軸に取り付けたノズルからアシストガスを噴き付けて溶融した金属をスリットＡから排出することにより行う。
レーザ加工機がピアシング孔を加工する際のアシストガスは、例えば酸素又は空気とし、レーザ加工機がスリットを加工する際のアシストガスは、例えば窒素又は空気とする。
【００３６】
金型１にスリットＡを形成するレーザ加工機は、ファイバーレーザ加工機を用いるのが好ましい。
ファイバーレーザは、レーザ媒質を細いファイバー状にし、この中に励起用の半導体レーザを導光することにより発振する、ファイバーそのものを増幅器にしたレーザ発振器であり、発振効率が高く、ビーム品質に優れている。
ファイバーレーザは、波長が短いため（１．０６μｍ）反射率が低くなるとともに、スポット径を小さく絞ることができるため高エネルギー密度が得られるので、アルミニウム合金等の高反射材料へのスリットＡの加工に適しており、スリットＡの幅をより小さく加工できる。
ファイバーレーザを使用することにより、レーザ発振器用ガスは不要となり、アシストガスや電気代を、ＣＯ2レーザと比較して約７０％〜８０％削減できる。
【００３７】
以上のとおり、金型１にスリットＡを形成するレーザ加工機として、ファイバーレーザ加工機を用いるのが好適であるが、ＣＯ2レーザ加工機等のレーザ加工機を用いてもよい。
また、二次元レーザ加工機よりも三次元レーザ加工機を使用するのが好ましい。三次元レーザ加工機を使用することにより、金型１を一度機械にセットすれば、立体形状の金型１の製品に接する面全てにスリットＡ，Ａ，…を加工できるため、加工時間をより短縮できるためである。
【００３８】
肉盗み部Ｂ，Ｂ，…が形成されたキャビティ型及びコア型に対して、キャビティ型は、例えば、成形空間と反対側からレーザ光を照射することによりスリットＡ，Ａ，…を形成し、コア型は、例えば、成形空間側からレーザ光を照射することによりスリットＡ，Ａ，…を形成する。キャビティ型に対して成形空間と反対側（ジャケット側）からレーザ光を照射するのは、キャビティ型の成形空間側にはレーザ加工機の加工ヘッドを入れるのが困難であるためである。
なお、本実施の形態のように、本体３と底板４を組み付けてキャビティ型２を形成する場合には、底板４に対しては、成形空間側からレーザ光を照射することによりスリット状の蒸気孔Ａ，Ａ，…を形成できる。
【００３９】
＜スリット及び肉盗み部の諸元＞
次に、スリット状の蒸気孔Ａ、及び肉盗み部Ｂの寸法等の諸元について説明する。
図３の要部拡大側面図、図４の要部拡大部分断面斜視図、及び図５の要部拡大部分断面斜視図に示す、スリットＡの幅Ｅは、０．１ｍｍ〜１．０ｍｍとするのが好ましい。
肉盗み部Ｂの幅Ｆは、肉盗み部Ｂがある側からレーザ光を照射する場合は、前記加工ヘッドとの干渉を避けるために１０ｍｍ以上とするのが好ましい。
肉盗み部Ｂの幅Ｆは、コア型のように肉盗み部Ｂがない成形空間側からレーザ光を照射する場合は、前記加工ヘッドとの干渉を避ける必要がないので、１０ｍｍ未満としてもよく、例えば２〜５ｍｍとしてもよい。
【００４０】
図３の要部拡大側面図に示す、スリットＡの長さＩは、１０ｍｍ〜１００ｍｍとし、肉盗み部Ｂの長さＪは、スリットＡの長さＩよりも１０ｍｍ以上長くするのが好ましい。
また、隣接するスリットＡ，Ａの間隔Ｋは、１０ｍｍ〜５０ｍｍとするのが好ましい。
さらに、図６の縦断面側面図に示す、肉盗み部Ｂを設けた箇所の肉厚Ｇは、３ｍｍ〜６ｍｍ、より好ましくは３〜４ｍｍとし、肉盗み部Ｂを設けない箇所の肉厚Ｈは、５ｍｍ〜１０ｍｍとするのが好ましい。
【００４１】
＜肉盗み部を設けたことによる作用効果＞
ビーズ法発泡性合成樹脂成形用金型１にスリットＡを設ける箇所における、成形空間（成形空間側の面Ｃ）と反対側の面Ｄに、スリットＡまわりの肉厚Ｇをその他の部分よりも薄肉にする肉盗み部Ｂを設けることにより、レーザ加工機による除去加工でスリットＡを設ける箇所の肉厚Ｇを比較的薄くしている。
それにより、母材に熱が逃げにくくなり、レーザ光の入射面の温度が低くならず、レーザ光の焦点位置より深い箇所が溶融しにくくならない。
したがって、肉厚が比較的厚い金型にレーザ加工機による除去加工でスリットを形成する場合のようにレーザ光の入射面の反対面側のスリットの形状が大きく波打つことがなくなる。よって、成形の際にスリットの凸凹部へ樹脂が入り込んで離型時に樹脂が千切れやすくなってしまうという欠点が生じ難く、その結果スリットが詰りにくく、掃除用の板材をスリットの中に侵入させることによりスリットの掃除を容易に行うことが可能となる。
その上、肉厚が比較的厚い金型にレーザ加工機による除去加工でスリットを形成する場合のようにレーザ光の入射面の反対面側に近い範囲の条痕が粗くならず、レーザ光の入射面の反対面に付着するドロスを低減できる。よって、金型の成形空間側に付着したドロスを除去する機械加工の作業時間を大幅に短縮できる。
【００４２】
また、肉盗み部Ｂ，Ｂ，…を設けることによりスリットＡを設ける箇所の肉厚Ｇが薄くなることから、レーザ加工機による除去加工で金型１にスリットＡを形成する際の加工速度を速くできるので、加工時間を短縮できる。
さらに、スリットＡの近傍にのみ肉盗み部Ｂがあるので、金型１の強度低下が少ない。
さらにまた、肉盗み部Ｂ，Ｂ，…を設けることにより金型１の軽量化もできるので、金型の取り扱いが容易になる。
また、肉盗み部Ｂ，Ｂ，…を設けることにより金型１の熱容量が小さくなることから、ビーズ法発泡性合成樹脂成形における加熱冷却時間を短縮でき、それにより成形時間を短縮できるので生産性を向上できるとともに、省エネルギー化を図ることができる。
【００４３】
＜スリット状の蒸気孔を除去加工する際のアシストガスの比較＞
図１１に示すスリット内面の拡大写真は、前記のとおり、アルミニウム合金鋳物（ＡＣ４Ａ）で製作した６．４ｍｍの厚さの金型に対し、４ｋＷのファイバーレーザ加工機を用い、スリットを加工する際のアシストガスを窒素とし、レーザと同軸に取り付けたノズルから噴出する窒素の圧力を１．５ＭＰａとし、１５００ｍｍ／ｍｉｎの速度で加工を行った場合のものである。
それに対して、図７に示すスリット内面の拡大写真は、アルミニウム合金鋳物（ＡＣ４Ａ）で製作した８．０ｍｍの厚さの金型に対し、３ｋＷのファイバーレーザ加工機を用い、スリットを加工する際のアシストガスを空気とし、レーザと同軸に取り付けたノズルから噴出する空気の圧力を１．５ＭＰａとし、８００ｍｍ／ｍｉｎの速度で加工を行った場合のものである。
【００４４】
図１１のように前記アシストガスが窒素である場合と比較して、図７のように前記アシストガスが空気である場合は、スリット内面の条痕が細かくなり、レーザ光の入射面の反対面に付着するドロスの量も大幅に少なくなることが分かる。
その理由は、図７では８．０ｍｍと比較的厚みのあるアルミニウム合金製の金型に対して、前記アシストガスが空気であるので、前記アシストガスを窒素とした場合と比べて、体積比で空気に約２０％含まれる酸素による酸化反応熱が、アシストガスを１００％酸素にした場合のように急激に作用しない範囲で、アルミニウム合金を溶融させるために効果的に作用したためであると考えられる。
【００４５】
レーザ加工機がピアシング孔を除去加工で開ける際におけるアシストガスについても、酸素から空気に変更すると、前記アシストガスが酸素である場合のようにピアシング孔の径が極端に大きくなったりばらつくことはなく、ピアシング孔の径が比較的小さくなることが分かった。その理由は、アシストガスを１００％酸素にした場合のように酸化反応熱が急激に作用しないためであると考えられる。
例えば、圧力１．５ＭＰａで比較すると、ピアシング孔の径は、アシストガスが酸素である場合は約０．８ｍｍであったが、アシストガスが空気である場合は約０．５ｍｍであった。
【００４６】
＜スリット状の蒸気孔まわりの肉厚＞
図８に示すスリット内面の拡大写真は、アルミニウム合金鋳物（ＡＣ４Ａ）で製作した８．７ｍｍの厚さの金型に形成する肉盗み部の深さを変えることにより、スリット状の蒸気孔まわりの肉厚を変えた例を示している。スリット状の蒸気孔まわりの肉厚は、図８（ａ）が７．２ｍｍ、図８（ｂ）が６．１ｍｍ、図８（ｃ）が３．９ｍｍである。
図８（ａ）ないし図８（ｃ）において、金型の成形空間側、すなわち肉盗み部が無い側をレーザ光の入射面としており、３ｋＷのファイバーレーザ加工機を用い、スリットを加工する際のアシストガスを空気とし、レーザと同軸に取り付けたノズルから噴出する空気の圧力を１．５ＭＰａとし、８００ｍｍ／ｍｉｎの速度で加工を行った結果である。
【００４７】
図８（ａ）ないし図８（ｃ）から、スリット状の蒸気孔まわりの肉厚が薄くなるほど、スリット内面の条痕が細かく、ドラグラインの波打ちも小さく、レーザ光の入射面の反対面のドロスの付着が少ないことが分かる。また、図８（ｂ）のように前記肉厚が６．１ｍｍであれば、ドラグラインの波打ちやドロスの付着をかなり抑制できることも分かる。
また、図８（ａ）ないし図８（ｃ）では、加工速度は同じであるが、金型の肉厚が薄いほど加工速度を速くできる。
【００４８】
以上より、
（ａ）スリット状の蒸気孔まわりの肉厚が薄いほどスリット状の蒸気孔の加工速度を速くできるが、所要の金型の強度を確保できる肉厚は必要であること、
（ｂ）ドラグラインの波打ちを小さくしながらドロスの付着をなるべく少なくしたいこと、
から、
ビーズ法発泡性合成樹脂成形用金型のスリット状の蒸気孔まわりの肉厚は、前記のとおり、３ｍｍ〜６ｍｍ、より好ましくは３〜４ｍｍとするのが好適である。
【００４９】
＜アシストガスの圧力＞
図９に示すドロス除去後であるレーザ光の入射面の反対面側のスリットの拡大写真において、図９（ａ）は、図１０（ｂ）に相当する。すなわち図９（ａ）は、アルミニウム合金鋳物（ＡＣ４Ａ）製の金型の肉厚が６．４ｍｍで、スリットを加工する際のアシストガスが窒素であり、その圧力が１．５ＭＰａである場合であり、図９（ｂ）ないし（ｄ）との比較用に示したものである。
図９（ｂ）ないし（ｄ）は、アルミニウム合金鋳物（ＡＣ４Ａ）製の金型の肉厚が８．０ｍｍで、スリットを加工する際のアシストガスが空気である場合を示しており、前記空気の圧力は、図９（ｂ）が１．０ＭＰａ、図９（ｃ）が１．５ＭＰａ、図９（ｄ）が２．０ＭＰａである。
【００５０】
図９（ｂ）ないし図９（ｄ）は、ドロス除去後の写真であるが、ドロスの量は、アシストガスの圧力が高いほど少なかった。
また、前記アシストガスが窒素の場合よりも前記アシストガスが空気の場合の方がドロスの量が少なかった。
【００５１】
前記アシストガスが窒素である図９（ａ）と、前記アシストガスが空気である図９（ｂ）ないし図９（ｄ）とを比較すると、前記アシストガスが窒素である場合よりも前記アシストガスが空気である場合の方がスリットの幅を小さくできることが分かる。
すなわち、レーザ光の入射面の反対面側のスリットの幅は、図９（ａ）が０．３５〜０．４６ｍｍであるのに対して、図９（ｂ）は約０．２７ｍｍ、図９（ｃ）は０．２７〜０．４４ｍｍ、図９（ｄ）は０．２４〜０．３７ｍｍであった。
また、図９（ｂ）のアシストガスが空気で圧力が１．０ＭＰａである場合は、レーザ光の入射面の反対面側のスリットが綺麗で凸凹が少ないことが分かる。
【００５２】
アシストガスを空気にすることにより、コンプレッサーを供給源にできるため、他のガスと比べてランニングコストを大幅に低減できるとともに、圧力を適正化することにより、一層ランニングコストを低減できる。
すなわち、レーザ加工機がピアシング孔を除去加工で開けた後に、スリット状の蒸気孔を除去加工する際のアシストガスを空気とし、実用的な範囲として、アシストガスである空気の圧力は、０．５〜２．０ＭＰａであるのが好ましい。そして、レーザ光の入射面の反対面側のスリットの凸凹をより少なくするために、前記空気の圧力を、０．８〜１．２ＭＰａとするのが一層好ましい。
【００５３】
＜スリット状の蒸気孔をレーザ加工機で形成することによるその他の作用効果＞
特許文献１のような立型マシニングセンターによる溝切り加工で金型１にスリットＡを形成する方法、及び特許文献２のようなメタルソーによる切削加工で金型１にスリットＡを形成する方法では、スリットＡの幅Ｅを変える場合には、スリット幅に応じて工具やメタルソーを交換する必要が有るのに対し、レーザ加工機による除去加工で金型１にスリットＡを形成する方法によれば、焦点距離や焦点位置等を調整することでスリットＡの幅Ｅを容易に変更できる。
その上、メタルソーによる切削加工で金型１にスリットＡを形成する場合、メタルソーを保持する回転軸にある程度の太さが必要で有ることから、切り込める距離に制限があるので、干渉を避けるために加工前の計算・シミュレーションをする必要があり、その時間が嵩むのに対し、レーザ加工機による除去加工で金型１にスリットＡを形成する場合は、前記加工前の計算・シミュレーションに時間が掛からない。
【００５４】
その上さらに、メタルソーによる切削加工で金型１にスリットＡを形成する場合、メタルソーの直径と切り込める距離によりスリットＡの長さＩに制限があるのに対し、レーザ加工機による除去加工で金型１にスリットＡを形成する場合は、そのような制限がなく、スリットＡの長さＩが極端に短い加工もできるので、より細かな箇所にスリットＡを入れることができる。それにより、従来はビーズ法発泡性合成樹脂成形が困難であった製品、前記成形ができないと判断されていた製品の中の一部において、前記成形ができるようになる。
その上、メタルソーによる切削加工で金型１にスリットＡを形成する場合は、直線状のスリットＡしか形成できなかったのに対し、レーザ加工機による除去加工で金型１にスリットＡを形成する場合は、成形品に模様を付与する等の必要に応じて、曲線状やジグザグ状のスリットＡを形成できる。
その上さらに、レーザ加工機による除去加工で金型１にスリットＡを形成することにより、金型１にシリアル番号等を設ける必要がある場合、そのレーザ加工機で金型１にシリアル番号等をマーキングできる。
【００５５】
以上の実施の形態の記載はすべて例示であり、これに制限されるものではない。本発明の範囲から逸脱することなく種々の改良及び変更を施すことができる。
【符号の説明】
【００５６】
１  ビーズ法発泡性合成樹脂成形用金型
２  キャビティ型
３  本体
３Ａ  螺孔
４  底板
４Ａ  通孔
５  ボルト
６  原料充填口
７  離型ピン用開口
Ａ  スリット状の蒸気孔（スリット）
Ｂ  肉盗み部
Ｃ  成形空間側の面
Ｄ  成形空間と反対側の面
Ｅ  スリット状の蒸気孔の幅
Ｆ  肉盗み部の幅
Ｇ  肉盗み部を設けた箇所の肉厚
Ｈ  肉盗み部を設けない箇所の肉厚
Ｉ  スリット状の蒸気孔の長さ
Ｊ  肉盗み部の長さ
Ｋ  隣接するスリット状の蒸気孔の間隔
【図１】
2020019266.tif 000003
【図２】
2020019266.tif 000004
【図３】
2020019266.tif 000005
【図４】
2020019266.tif 000006
【図５】
2020019266.tif 000007
【図６】
2020019266.tif 000008
【図７】
2020019266.tif 000009
【図８】
2020019266.tif 000010
【図９】
2020019266.tif 000011
【図１０】
2020019266.tif 000012
【図１１】
2020019266.tif 000013